(57)【要約】【課題】界面活性剤分子集合体が三次元的に規則配列した構造を有するメソ構造体膜を提供する。【解決手段】基板表面に高分子化合物薄膜をスピンコートなどで形成し、これに対して、布を巻きつけた回転ローラーを押し付けて一方向に摩擦する。高分子材料はポリイミド、ポリアミド、ポリスチレン等である。基板は石英ガラス、シリコン基板等である。メソ構造体膜は、界面活性剤とシリコンアルコキシドと酸とを含む水溶液中に上記基板を保持することによって形成できる。基板を溶液中に保持した後に、６０℃から１２０℃程度の温度で、数時間乃至数日間反応させる。界面活性剤はＣ１８Ｈ３７（ＯＣＨ２ＣＨ２）２０ＯＨ、Ｃ１６Ｈ３３（ＯＣＨ２ＣＨ２）２０ＯＨ等である。アルコキシドはテトラエトキシシラン、テトラメトキシシラン、テトラプロポキシシラン等である。触媒として塩酸、硝酸、硫酸等が用いられる。【選択図】図１
2005246369.tif 000002
【特許請求の範囲】
【請求項１】
基板上に形成された、両親媒性分子の集合体と該分子集合体の周囲に形成された無機物を主成分とする化合物が三次元的に規則配列して成るメソ構造体膜において、
該膜の基板に平行な任意の断面内における局所的周期構造が膜面に垂直な６回対称軸を有し、かつ、該対称軸を含む構造の対称反射面が膜全体にわたって同一の方向にあることを特徴とするメソ構造体膜。
【請求項２】
前記両親媒性分子の集合体が界面活性剤ミセルであって、前記界面活性剤ミセルが、構造の異なる複数の界面活性剤を含むことを特徴とする請求項１に記載のメソ構造体膜。
【請求項３】
前記構造の異なる複数の界面活性剤が、共にポリエチレンオキシドを親水基として含む非イオン性界面活性剤であることを特徴とする請求項２に記載のメソ構造体膜。
【請求項４】
前記構造の異なる複数の界面活性剤が、互いに共通の疎水性部構造を有し、親水性部のポリエチレンオキシドの分子鎖長が互いに異なるものである、請求項３に記載のメソ構造体膜。
【請求項５】
基板上に形成され、三次元的に規則配列した空孔を有し、無機物を主成分とするメソポーラス物質膜において、
該膜の基板に平行な任意の断面内における局所的周期構造が該膜面に垂直な６回対称軸を有しており、
かつ、該対称軸を含む構造の対称反射面が該膜全体にわたって同一の方向にあることを特徴とするメソポーラス物質膜。
【請求項６】
表面に異方性を有する基板を準備する工程と、
複数の界面活性剤と無機物の前駆体とを含む反応溶液を準備する工程と、
前記表面に異方性を有する基板を該反応溶液中に保持する工程とを含むことを特徴とするメソ構造体膜の製造方法。
【請求項７】
表面に異方性を有する基板を準備する工程と、
複数の界面活性剤と無機物の前駆体とを含む反応溶液を準備する工程と、
前記表面に異方性を有する基板に該反応溶液を付与する工程とを含むことを特徴とするメソ構造体膜の製造方法。
【請求項８】
前記異方性が、ラビング処理によって施されたものであることを特徴とする請求項７に記載のメソ構造体膜の製造方法。
【請求項９】
前記異方性を有する基板表面が、高分子化合物のラングミュア−ブロジェット膜で形成されているものであることを特徴とする請求項項６から８のいずれか１項に記載のメソ構造体膜の製造方法。
【請求項１０】
請求項６から９のいずれか１項に記載のメソ構造体膜から、さらに界面活性剤を除去し孔を形成する工程とを備えることを特徴とするメソポーラス物質膜の製造方法。
【請求項１１】
請求項１から１０のいずれか１項に記載のメソ構造体膜を用いたＸ線光学素子。
【請求項１２】
両親媒性分子の球状の集合体と前記集合体の周囲に形成された無機物を含む化合物とを備える構造体であって、
前記両親媒性分子の集合体が前記構造体全域に規則的に配置され、
前記両親媒性分子の集合体の配置が、６回対称軸を有することを特徴とする構造体。
【請求項１３】
両親媒性分子の球状の集合体と前記分子の集合体の周囲に形成された無機物を含む化合物とを備える構造体の製造方法であって、
表面に分子配向による異方性を有する基板と、無機化合物と両親媒性分子とを含む溶液を用意する工程と、
前記基板を前記溶液中に保持することにより、前記基板上に前記構造体を形成する工程とを備えることを特徴とする構造体の製造方法。
【請求項１４】
両親媒性分子の球状の集合体と前記分子の集合体の周囲に形成された無機物を含む化合物とを備える構造体の製造方法であって、
表面に分子配向による異方性を有する基板と、無機化合物と両親媒性分子とを含む溶液を用意する工程と、
前記基板に前記溶液を付与することにより、前記基板上に前記構造体を形成する工程とを備えることを特徴とする構造体の製造方法。
【発明の詳細な説明】
【技術分野】
【０００１】
本発明は、新規なナノメートルスケールの周期構造を有する膜に関し、より詳しくは、自己組織的に形成される、規則的周期構造を有するメソ構造体膜、メソポーラス物質膜及びその製造方法に関する。
【背景技術】
【０００２】
三次元的な規則的周期構造を有するメソ構造体膜、及びメソポーラス物質膜の作製に関してはいくつかの報告がなされている。非特許文献１には、種々の界面活性剤を使用して、ディップコーティングによって、キュービック構造、三次元ヘキサゴナル構造を有するシリカメソ構造体膜の作製が報告されている。また、非特許文献２には、メチレン基で結合された２つの４級化窒素を含むダブルヘッドアンモニウム界面活性剤を用いて、マイカ基板上に３次元ヘキサゴナル構造のメソポーラスシリカ膜を析出させて形成した例が報告されている。
【０００３】
一方で、メソ構造体の細孔構造をマクロスコピックなスケールで制御する技術に関しても、いくつかの報告がある。非特許文献３には、ラビング処理を施した高分子膜を用いる方法が知られている。
【非特許文献１】Advanced Materials 誌第10巻第1380頁（1998年）
【非特許文献２】Chemistry of Materials誌第9巻第1962頁
【非特許文献３】Chemistry of Materials 誌第11巻第1609頁
【発明の開示】
【発明が解決しようとする課題】
【０００４】
しかしながら、上記の報告例にはいくつか改良すべき点があった。
【０００５】
先ず、ディップコーティング等の、いわゆる溶媒蒸発法で作製した三次元的規則構造を有する膜では、局所的な規則構造はあるものの、基板全体にわたって高度に構造を制御することが難しく、多くの場合、基板全体にわたって平均した場合、構造は面内回転に対して等方的か、もしくはわずかな異方性が観測される程度であった。また、液相中に保持した基板上に析出させる方法で三次元的規則構造を有する膜を形成する技術では、基板全体にわたるマクロスコピックなスケールでの細孔配列制御が確認されておらず、また基板として使用可能なものはマイカに限定されており、さらに使用する界面活性剤が非常に特殊なものであった。
【０００６】
また、従来のシリカメソ構造体の細孔をマクロスコピックなスケールで配向制御する技術は、その対称となる構造が二次元ヘキサゴナル構造のチューブ状細孔構造を有するものに限定されていた。
【課題を解決するための手段】
【０００７】
本発明は上述の内容に鑑みなされたもので、界面活性剤分子集合体が三次元的に規則配列した構造を有するメソ構造体膜において、該分子集合体の配列を基板全体にわたって高度に制御し得たものを、任意の基板上に一般的な界面活性剤を使用して配置し、さらにそれを新規なＸ線光学素子に応用したものである。
【０００８】
すなわち本発明は、基板上に形成された、両親媒性分子の集合体と該分子集合体の周囲に形成された無機物を主成分とする化合物が三次元的に規則配列して成るメソ構造体膜において、該膜の基板に平行な任意の断面内における局所的周期構造が膜面に垂直な６回対称軸を有し、かつ、該対称軸を含む構造の対称反射面が膜全体にわたって同一の方向にあることを特徴とするメソ構造体膜を提供するものである。
【０００９】
本発明は、基板上に形成され、三次元的に規則配列した空孔を有し、無機物を主成分とするメソポーラス物質膜において、該膜の基板に平行な任意の断面内における局所的周期構造が該膜面に垂直な６回対称軸を有しており、かつ、該対称軸を含む構造の対称反射面が該膜全体にわたって同一の方向にあることを特徴とするメソポーラス物質膜を提供するものである。
【００１０】
また、本発明は、両親媒性分子の球状の集合体と前記集合体の周囲に形成された無機物を含む化合物とを備える構造体であって、前記両親媒性分子の集合体が前記構造体全域に規則的に配置され、前記両親媒性分子の集合体の配置が、６回対称軸を有することを特徴とする構造体を提供するものである。
【００１１】
さらに、本発明は、表面に異方性を有する基板を準備する工程と、複数の界面活性剤と無機物の前駆体とを含む反応溶液を準備する工程と、前記表面に異方性を有する基板を該反応溶液中に保持する工程とを含むことを特徴とするメソ構造体膜の製造方法を提供するものである。
【００１２】
さらに又、本発明は、表面に異方性を有する基板を準備する工程と、複数の界面活性剤と無機物の前駆体とを含む反応溶液を準備する工程と、前記表面に異方性を有する基板に該反応溶液を付与する工程とを含むことを特徴とするメソ構造体膜の製造方法を提供するものである。
【００１３】
本発明は、両親媒性分子の集合体と前記分子の集合体の周囲に形成された無機物を含む化合物とを備える構造体の製造方法であって、表面に異方性を有する基板と、無機化合物を含み両親媒性分子が球状ミセルを形成するモル濃度の溶液を用意する工程と、前記基板を前記溶液中に保持することにより、前記基板上に前記構造体を形成する工程とを備えることを特徴とする構造体の製造方法を提供するものである。
【００１４】
さらに、本発明は、両親媒性分子の球状の集合体と前記分子の集合体の周囲に形成された無機物を含む化合物とを備える構造体の製造方法であって、表面に分子配向による異方性を有する基板と、無機化合物と両親媒性分子とを含む溶液を用意する工程と、前記基板に前記溶液を付与することにより、前記基板上に前記構造体を形成する工程とを備えることを特徴とする構造体の製造方法を提供するものである。
【００１５】
本発明においては、表面に構造異方性を有する基板が好ましく用いられる。
【００１６】
本発明では、特に、ラビング処理を施した高分子化合物が表面に形成されている基板が好ましく用いられる。記高分子化合物としては、ポリイミドが好ましい。
【発明の効果】
【００１７】
以上説明したように、本発明によれば、表面に構造異方性を有する基板上に、適切な界面活性剤を用いて適当な条件でメソ構造体膜を形成することによって、基板面に平行な任意の断面内における局所構造が、膜面に垂直な６回対称軸を有し、かつ面内での配列の方向性が基板全体にわたって揃っているような三次元的な規則構造を有するメソ構造体膜を作製することができる。
【発明を実施するための最良の形態】
【００１８】
第１図は、本発明のメソ構造体膜、及びメソポーラス物質膜の基板に平行な任意の断面内での構造を示す模式図である。本発明において、基板１１の上に形成されたメソ構造体膜、及びメソポーラス物質膜１２は、任意の断面内における局所的周期構造が膜面に垂直な６回対称軸ａを有している。さらに、この６回対称軸ａを含む構造の同一の対称反射面Ａが、センチメートルスケール以上の規模で膜全面にわたって同一の方向にある。換言すれば、図１においてＡ、Ａ’面は基板のどこでも平行である。図１においては、説明を容易にするために最表面に露出している両親媒性分子の集合体又は細孔１３を円形に描いているが、実際には、球状または球に近い形状の両親媒性分子の集合体又は細孔が３次元的に最密パッキングされ、三次元的規則構造を形作っているものが代表的である。しかし、本発明のメソ構造体膜、及びメソポーラス物質膜の構造は、これに限定されず、上記の対称性に関する規則性を有しているものであればいずれのものも適用することが可能である。
【００１９】
本発明において、メソ構造体膜とは、両親媒性分子集合体と該分子集合体の周囲に形成された無機物を主成分とする化合物が、三次元的に規則配列して成る複合構造体の膜のことをいう。つまり、界面活性剤を含んだ状態の膜をメソ構造体膜という。そして、この膜から界面活性剤を除去することによって中空の構造体を形成したものをメソポーラス物質膜という。ここで、「メソ」とは、２ｎｍ以上５０ｎｍ以下の大きさに対応し、本発明では図１に示された両親媒性分子の集合体の断面又は細孔の断面を円形であると仮定した場合の直径の大きさが相当する。
【００２０】
本発明のメソ構造体膜、及びメソポーラス物質膜の作製法について以下に説明する。
【００２１】
最初に、本発明の対象となるメソ構造体膜の作製方法について説明する。メソ構造体膜の作製法に関しては種々の報告があり、溶媒蒸発法と呼ばれる方法と、基板上への不均一核発生−核成長に基づく方法の２つに大別される。本発明に用いられるメソ構造体膜は、基板上で上述のような両親媒性分子の集合体又は細孔の方向制御が達成されるのであれば、どちらの作製方法を用いてもかまわない。
【００２２】
本発明には、この基板上での不均一核発生−核成長に基づく方法が良好に用いられる。この作製方法について以下に説明する。
【００２３】
最初に基板の作製方法から説明する。
【００２４】
本発明では、表面に異方性を有する高分子化合物の膜を形成した基板を用いる場合について説明する。しかし、本発明に適用可能な表面に異方性を有する基板はこれらに限定されず、目的の構造が作製可能な限りにおいて、例えばシリコン単結晶の（１１０）面のような、表面に異方性を有する結晶性基板を使用することも可能である。勿論、この場合には、以下に説明する高分子薄膜の形成工程は不要となる。
【００２５】
表面に異方性を有する高分子化合物の薄膜は、例えばラビング処理のような方法、及びラングミュア−ブロジェット法のような方法を用いて作製することができる。但し、本発明に用いられる表面に異方性を有する高分子化合物を形成する方法は、この２つの方法に限定されず、異方性を誘起し得る方法であれば、適用可能である。例えば、偏光照射による異方性の付与等が挙げられる。
【００２６】
まず、ラビング法について説明する。基板表面に高分子化合物の薄膜をスピンコートやディップコートのような方法で形成し、これに対して、布を巻きつけた回転ローラーを押し付けて一方向に摩擦する。使用する高分子材料は、後述するメソ構造体膜の作製プロセスに耐えられるものであれば材質に特に制限はない。例示すると、ポリイミド、ポリアミド、ポリスチレン等が使用可能である。例えば、ポリイミド薄膜の場合には、前駆体であるポリアミック酸を基板上にコートした後に熱処理によりイミド化して形成することができる。高分子膜を形成する基板は、後述するメソ構造体膜の作製プロセスに耐えられるものであれば任意の材質のものを用いることができる。例示すると、石英ガラス、シリコン基板等が良好に適用可能である。高分子薄膜の膜厚には、特に制限はなく、数ｎｍから数百ｎｍの範囲が好ましい。ラビングローラーの表面にまきつける布の材質にも特に限定はなく、例えばコットン、ナイロン等を使用することができる。ラビング処理によって付与される異方性は、使用する高分子化合物の構造によって異なり、主に形状の異方性のみが付与される場合と形状に加えて高分子の構造にも異方性が付与される場合があると考えられるが、本発明においては、その上に形成される細孔の配列が結果的に制御できるのであれば、そのどちらであってもかまわない。
【００２７】
次にラングミュア−ブロジェット法について説明する。ラングミュア−ブロジェット法は、気−液界面において両親媒性物質が形成した単分子層を基板上に移し取ったものを、積層することで所望の膜厚のものを得ることが可能である。ここで言うラングミュア−ブロジェット膜とは、気−液界面において形成された膜を基板上に移し取った膜のみならず、基板上に移し取った膜に処理を施して変質させたものを包含する。高分子化合物でもラングミュア−ブロジェット膜を形成することは可能である。
【００２８】
例として、ポリイミドのラングミュア−ブロジェット膜の形成法について説明する。目的のポリイミドの前駆体であるポリアミック酸のアルキルアミン塩を合成し、これを適当な溶媒に溶解して水面上に滴下する。これによって水面上に、ポリアミック酸の単分子膜を形成することができる。これに対して、水中に基板を出し入れすることで基板上に所望の膜厚のポリアミック酸ラングミュア−ブロジェット膜を製膜する。製膜後、この膜を窒素雰囲気下で熱処理し、脱水イミド化と脱アミン反応を起こさせ、ポリイミドのラングミュア−ブロジェット膜が作製される。このようにして作製したポリイミドラングミュア−ブロジェット膜中においては、高分子鎖が製膜時の基板の移動方向に配向していることが赤外吸収スペクトル等によって確認されている。
【００２９】
続いて、以上説明したごとく作製した、異方性を有する高分子化合物を形成した基板上にメソ構造体膜を作製する。以下、本発明を、基板上での不均一核発生−核成長に基づく方法において作製したシリカメソ構造体膜の場合を例にとって説明するが、本発明はそれに限定されるものではない。
【００３０】
シリカメソ構造体膜は、両親媒性分子である界面活性剤とシリカ源であるシリコンアルコキシドと加水分解触媒として働く酸とを含む水溶液中に上記基板を保持することによって形成可能である。基板上で両親媒性分子の集合体である界面活性剤ミセルとシリカの前駆体である加水分解されたアルコキシドの前駆体が、自己集合により規則的に配列したシリカメソ構造体膜が形成される。
【００３１】
膜作製に用いられる反応容器を模式的に図２に示す。反応容器２１の材質としては、反応に関与しない不活性な材質のものであれば、特に限定はない。例示すると、テフロン（登録商標）等が好ましく用いられる。基板２５を溶液中に保持した後に、必要に応じて６０℃から１２０℃程度の加熱装置に入れ、数時間乃至数日間反応させる。加熱時の容器の破壊や液漏れを防止するために、反応容器には蓋２２が設けられ、Ｏリング２４等でシールされる。図２の反応容器はステンレス製等のさらに強固な容器に入れることもある。
【００３２】
使用する界面活性剤としては、エチレンオキシドを親水基として含む非イオン性界面活性剤が好ましく用いられる。例示するとＣ１８Ｈ３７（ＯＣＨ２ＣＨ２）２０ＯＨ、Ｃ１６Ｈ３３（ＯＣＨ２ＣＨ２）２０ＯＨ等があげられる。さらに、複数の界面活性剤を混合したものも使用できる。互いに共通する疎水性部構造を有し、親水性部のポリエチレンオキシドの分子鎖長が互いに異なる複数の界面活性剤が好ましく、例えば、Ｃ１６Ｈ３３（ＯＣＨ２ＣＨ２）２０ＯＨとＣ１６Ｈ３３（ＯＣＨ２ＣＨ２）１０ＯＨの混合物、Ｃ１８Ｈ３７（ＯＣＨ２ＣＨ２）２０ＯＨとＣ１８Ｈ３７（ＯＣＨ２ＣＨ２）１０ＯＨの混合物などが適用可能である。しかし、使用可能な界面活性剤又は複数の界面活性剤の混合はこれらに限定されず、目的の構造が得られるものであれば特に制限はない。
【００３３】
シリカ源として使用できるアルコキシドは、テトラエトキシシラン、テトラメトキシシラン、テトラプロポキシシラン等が良好に用いられる。
【００３４】
加水分解触媒として働く酸として、塩酸、硝酸、硫酸等が用いられるが、塩酸が最も一般的に使用される。
【００３５】
界面活性剤の濃度、酸の濃度、シリカ源の濃度は、形成されるメソ構造に大きく影響を与える。条件が適正でない場合には、膜が連続でなくなったり、形成されるメソ構造が目的の３次元規則構造にならなくなったりすることがある。これらの条件は、使用する界面活性剤に対して、最終的な膜の構造、形態等を評価し最適化した上でメソ構造体膜の作製を行う。
【００３６】
膜の構造評価には、Ｘ線回折分析が一般的に用いられる。基板に対して平行な周期構造を調べるためにはθ−２θスキャニングが用いられ、膜面内での対称性を調べるためには、面内Ｘ線回折分析のロッキングカーブ測定を用いる。また、断面の透過電子顕微鏡観察も有効に使用することができる。
【００３７】
膜の形態観察には光学顕微鏡、走査電子顕微鏡が使用される。走査電子顕微鏡像の観察を行う場合には、金属の蒸着を施さずに低加速電圧で行うことが好ましい。
【００３８】
以上のようにして作製したシリカメソ構造体から、必要に応じて界面活性剤を除去し、メソポーラスシリカ膜とする。界面活性剤を除去すると、細孔壁と細孔内の電子密度差が大きくなるために、Ｘ線の散乱強度が大きくなる傾向にあるが、同時に構造が歪んで規則性が低下することもある。
【００３９】
界面活性剤の除去方法には、種々の方法があるが、細孔構造を破壊せずに界面活性剤を除去できる方法であればどのような方法でも使用することが可能である。
【００４０】
最も一般的に用いられる方法は、酸素を含んだ雰囲気中で焼成する方法である。例えば、形成した膜を５５０℃において空気中で１０時間焼成することによって、細孔構造を保持したままで完全に有機成分を除去することが可能である。この場合には、基板表面に形成した高分子化合物膜も除去されてしまうため、最終的な構造は基板上に、直接メソポーラスシリカ膜が形成された形になる。
【００４１】
焼成以外の方法で界面活性剤を除去する方法として、溶剤による抽出や超臨界状態の流体による除去が知られている。これらの方法を用いると、完全な有機成分の除去は困難ではあるものの、焼成時の高温に耐えられない材質の基板上にメソポーラスシリカ膜を形成することができる。
【００４２】
また、焼成、抽出以外の方法として、オゾン酸化による除去も可能である。この方法も、焼成に比較して低温で界面活性剤の除去が可能である。
【００４３】
本発明の膜は、目的の構造を有する限り、細孔内に界面活性剤を含んでいても、除去されて含んでいなくともかまわない。また、細孔内に界面活性剤以外の物質を担持しているものであってもかまわない。
【００４４】
本発明のメソ構造体膜、及びメソポーラスシリカ膜を面内Ｘ線回折によって評価した場合、面内の周期構造のロッキングカーブプロファイルには、３６０°の範囲内に６０°おきに６本の回折線が観測される。これによって、本発明の膜が膜面に垂直な６回対称軸を有していることがわかる。さらに、上記面内Ｘ線回折分析では、入射角度が全反射臨界角近傍の非常に小さい角度であるため、分析する試料のサイズを適当にすることによって、試料膜全体にわたって平均化された情報が得られる。本発明の膜は、膜全体を測定できる条件で測定を行った場合に、上記の回折線が認められたことから、６回対称の回折線を与える格子面が、膜全体にわたって同一方向にあることを示している。
【００４５】
さらに、複数の界面活性剤を混合して使用した場合、面内Ｘ線回折分析において観測されるロッキングカーブの回折線の線幅が著しく小さくなる。これは、すなわち、面内における細孔の配列方向の分布が狭く、構造制御性が向上したことを意味している。
【００４６】
上記のような基板上での不均一核発生−核成長に基づく方法の他にも、ゾル−ゲル法に基づく方法が良好に用いられる。この作製方法について、以下に説明する。この方法は、界面活性剤とシリカ前駆体と水、および加水分解触媒として酸とを含む前駆体溶液を、上記基板上に塗布、もしくは基板上の任意の位置に配置した後、溶媒乾燥、縮合等の反応を行う方法である。
【００４７】
この方法で用いられる前駆体溶液の溶媒には、エタノールやイソプロパノール等のアルコールが良好に用いられるが、これらに限定されるわけではない。
【００４８】
以上のような構成の前駆体溶液を、上記基板に塗布もしくは基板上の任意の位置に配置する。塗布する方法には、ディップコーティング、スピンコーティング、ミストコーティング等、種々の方法を使用することができる。これら以外にも、均一な塗布が可能な方法であれば、適用することができる。スピンコーティングやディップコーティングを行うための装置は、一般的なものを用いることができ、特に制約はないが、場合によっては溶液の温度を制御するための手段、及びコーティングを行う雰囲気の温度、湿度を制御するための手段を設ける場合もある。
【００４９】
例としてディップコーティングを用いたメソ構造体薄膜の製造方法について説明する。ディップコーティングに用いる装置の一例を図３に模式的に示す。図３において、３１は容器、３２は基板、３３は前駆体溶液である。
【００５０】
メソ構造体薄膜を形成する基板は、基板ホルダー３４を用いてロッド３５に固定され、ｚステージ３６によって上下させる。
【００５１】
成膜時、前駆体溶液３３は必要に応じてヒーター３８と熱電対３７を用いて所望の温度に制御される。溶液温度の制御性を向上させるために、容器全体を不図示の断熱容器に入れることもある。薄膜の膜厚は、コーティング条件を変化させることによって制御可能である。
【００５２】
また、基板上に前駆体溶液を基板上の任意の位置に配置する方法には、印刷法、インクジェット法、ペンリソグラフィー法等、種々の方法を使用することができる。これらの方法を用いれば、基板上の所望の箇所にメソ構造体薄膜をパターニングすることが可能である。
【００５３】
ソフトリソグラフィー法は、ポリジメチルシロキサン等の材質で作られた弾性のある鋳型（ミクロモールド）を用い、これを基板上に押し付け、型の末端から毛細管現象により前駆体溶液を導入し、細孔壁を形成する物質が重合しメソ構造体が形成された後で、型を取り外し、パターンの作製を行う手法である。この方法では単純な構造であれば非常に簡単にメソ構造体のパターニングを行うことが可能である。
【００５４】
ペンリソグラフィー法は、前駆体溶液をインクのように使い、ペン先から塗布しラインを描くもので、ペン形状、ペンや基板の移動速度、ペンへの流体供給速度等を変化させることで、自由にライン幅を変化させることが可能であり、現在μｍオーダーからｍｍオーダーまでのライン幅で描くことが可能である。直線、曲線等任意のパターンを描くことが可能であり、基板に塗布された反応溶液の広がりが重なるようにすれば、面状のパターニングも可能である。
【００５５】
また、不連続のドット形状のパターンを描きたい場合は、インクジェット法がさらに有効である。これは、反応溶液をインクのように使い、インクジェットノズルから一定量を液滴として吐出し塗布するものである。また、基板に着弾した前駆体溶液の広がりが重なるように塗布すれば、ライン状のパターニングも面状のパターニングも可能である。現在、インクジェット法による一液滴の吐出量は数ｐｌからコントロールが可能で、非常に微小なドットを形成することが可能であり、微小なドット形状のパターニングの際に有利である。
【００５６】
さらに、これらのペンリソグラフィー法、インクジェット法等の塗布方法はＣＡＤ等コンピュータシステムを使うことによって容易に所望のパターンを決めることができる。よって、マスクを変えるといった通常のフォトリソグラフィーのパターニングとは異なり、多種なパターンを多種な基板に形成する場合、生産効率上非常に有利である。
【００５７】
本発明の膜は、その構造周期が結晶の構造周期よりも一桁以上大きいという特徴を有しているため、結晶に対して回折挙動を示すＸ線よりも長波長領域の軟Ｘ線に対して強い回折を示す。このため、この長周期構造を利用し、長波長のＸ線を大きな角度で回折させて使用する光学膜に応用することが可能である。
【００５８】
以上説明した、本発明の要旨は、自己組織化に基づく簡便な方法で、ナノスケールの空間を有する材料の三次元構造をマクロスコピックなスケールで高度に制御し、その構造規則性を利用してＸ線光学材料に応用したというものである。
【００５９】
以下、実施例を用いてさらに詳しく本発明を説明するが、本発明は実施例に記述されたものに限定されるわけではない。
【実施例１】
【００６０】
本実施例は、ラビング処理を施したポリイミド配向膜を形成した基板を用いて、膜面に垂直な構造の６回対称軸を有しており、かつ該回転軸を含む構造の対称反射面が膜全体にわたって同一の方向にあるシリカメソ構造体膜を基板上に作製し、軟Ｘ線領域の光学材料薄膜を作製した例である。本実施例で作製した膜の構成は、図１に模式的に示したようなものである。
【００６１】
アセトン、イソプロピルアルコール、及び純水で洗浄し、オゾン発生装置中で表面をクリーニングした石英ガラス基板にスピンコートによって、ポリアミック酸ＡのＮＭＰ溶液をスピンコートにより塗布し、２００℃で１時間焼成して、以下の構造を有するポリイミドＡを形成した。
【００６２】
【化１】
2005246369.tif 000003
【００６３】
これに対して、表１の条件でラビング処理を施し、基板として用いた。
【００６４】
【表１】
2005246369.tif 000004
【００６５】
この基板上に、シリカメソ構造体膜を形成する。本実施例で用いた界面活性剤は、ポリエチレンオキシドを親水基として有する非イオン性界面活性剤ポリエチレンオキシド２０オクタデシルエーテル（Ｃ１８Ｈ３７（ＣＨ２ＣＨ２Ｏ）２０ＯＨ，Ｃ１８ＥＯ２０と以下省略）である。
【００６６】
Ｃ１８ＥＯ２０  ０．９２ｇを１２９ｍｌの純水に溶解し、２０．６ｍｌの濃塩酸（３６％）を添加し、よく攪拌した後、さらにこの溶液に、２．２０ｍｌのテトラエトキシシラン（ＴＥＯＳ）を添加し、３分間撹拌した。最終的な溶液中の各成分のモル比は、ＴＥＯＳ：Ｈ２Ｏ：ＨＣｌ：Ｃ１８ＥＯ２０＝０．１２５：１００：３：０．０１である。
【００６７】
ラビング処理を施したポリイミドＡを形成した上記基板を、膜形成面を下向きにして、この反応溶液中に保持し、図２に示した構成の反応溶液を入れたテフロン（登録商標）容器２１を密閉した後、８０℃で３日間反応させた。良好な一軸配向性シリカメソ構造体膜を得るために、反応中スペーサを介して表面にカバーを施した。
【００６８】
所定の時間反応溶液と接触させた基板２５は、容器から取り出し、純水で十分に洗浄した後に、室温において自然乾燥させた。基板上には、シリカメソ構造体の連続膜が形成されていることが確認された。このシリカメソ構造体膜の膜厚は、触針式段差計によって約２００ｎｍと求められた。
【００６９】
この膜をＣｕＫα線を用いたθ−２θスキャニングＸ線回折分析で分析した結果、図４に示すように面間隔５．９６ｎｍ、３．００ｎｍに相当する鋭い２本の回折線が観測された。入射Ｘ線の基板投影成分の方向がラビング方向と平行になるように測定した場合と、その両者が垂直になるように測定した場合とで、回折パターンに差異は認められなかった。
【００７０】
この膜の構造をさらにＣｕＫα線を用いた面内Ｘ線回折分析によって詳細に分析した。この方法は、例えば非特許文献４に記載されているような方法であり、θ−２θスキャニングでは観測できない、基板に対して水平でない格子面に関する情報を得ることができるものである。
【００７１】
［非特許文献４］Chemistry of Materials誌第１１巻１６０９頁
面内Ｘ線回折分析では、図５に示すように、面間隔７．６４ｎｍと３．７９ｎｍに回折線が確認された。これらの回折線は、入射Ｘ線の基板面投影成分がラビング方向に平行になるような初期配置で測定した場合には強度が小さいが、その両者が直交するような初期配置で測定した場合には強度が大きいことが確かめられ、格子面の配向に面内の強い異方性があることが確認された。
【００７２】
続いて面内Ｘ線回折分析において、検出器の位置を面間隔７．４６ｎｍ、及び３．７９ｎｍの位置に固定して、試料の面内回転を行い、この面の配向を調べた。その結果、図６に示すように、６０°毎の均等な間隔で回折ピークが観測された。この回折ピークの位置は、ラビング方向に対して、＋１５０°、＋９０°、＋３０°、−３０°、−９０°、−１５０°の方向であった。
【００７３】
以上のことから、本発明で作製したメソ構造体膜においては、膜面に対して垂直な構造の６回対称軸があることが確認された。この面内Ｘ線回折分析においては、Ｘ線の入射角が０．２°であり、試料全体が分析領域に対応していることより、その面内での配列が基板に対して全て同一である、換言すれば、６回対称の回転軸を含む構造の対称反射面が膜全体にわたって同一の方向にあるということが明らかとなった。
【００７４】
続いて、この膜を空気中で焼成して界面活性剤を除去した。昇温速度２℃／分で５５０℃まで昇温し、１０時間保持した後、室温まで降温させた。焼成後の膜中には有機成分が残存していないことが、赤外吸収スペクトル等によって確認された。
【００７５】
焼成後の膜をＸ線回折分析で測定した結果、図４と同様の回折ピークが観測され、界面活性剤除去後も構造が保持されていることが確認された。但し、図４のピーク位置に比較して回折ピークの位置は高角度側にシフトしており、膜面に垂直な方向の構造周期が焼成によって収縮していることがわかった。これは、細孔壁を構成するシリカのシラノール基が脱水縮合して構造がシュリンクしたことによる。
【００７６】
また、焼成後の試料膜を面内Ｘ線回折分析で分析したところ、図５と実質的に同一の回折パターンが得られた。このことから、構造のシュリンクは基板面に垂直な方向のみに対して起こり、面内方向の周期構造は焼成により変化しないことが確かめられた。
【００７７】
焼成後の試料に関しても面内回折線の位置に検出器を固定して、試料を回転させ面内でのロッキングカーブを測定した。この結果、実質的に図６と同一のパターンが観測され、焼成による界面活性剤の除去によって、面内の構造規則性はほとんど変化していないことが確認された。
【００７８】
このようにして作製したメソポーラスシリカ膜をＸ線光学素子として使用した例を以下に述べる。
【００７９】
本実施例で作製したメソポーラスシリカ膜を図７に示すような配置においてＸ線を入射させた。用いたＸ線は、波長１３ｎｍの軟Ｘ線である。軟Ｘ線は、空気による吸収を受けるので、Ｘ線源、メソポーラスシリカ膜を保持した試料台、検出器の検出面は真空中に置かれている。本実施例の配置においては、入射角αは試料の全反射臨界角とほぼ同じ角度に設定する。この配置で試料にＸ線を入射させると、入射Ｘ線ＡＯは、界面でほぼ全反射を起こし、入射角と同じ角度で試料表面において反射を起こす（ＯＢ）。
【００８０】
本実施例で作製した膜の面内方向での構造周期は７．８９ｎｍで、ＣｕＫα線を用いた場合の回折角は５５．５°である。従って試料の方向が適当である場合には、この角度に回折Ｘ線が放出される（ＯＣ）。
【００８１】
本発明においては、試料台には、２方向のあおり角調整ステージ、高さ調整ｚステージ、試料の面内回転のためのφステージが取り付けられており、上記の角度は最適な値に調整することができる。
【００８２】
このような構成の光学系を用いた場合、回折光強度は、入射Ｘ線と相関関係があることから、回折線をモニターすることで、Ｘ線ビームを分析等に使用しながら入射Ｘ線強度を調べることができる。
【００８３】
また、この基板を一定の速度で回転させることにより、回折線の強度に偏重をかけることも可能である。
【００８４】
以上説明したように、本実施例の膜は新規なＸ線光学素子に応用することが可能である。
［比較例１］
アセトン、エタノール、純水で洗浄し、オゾンで表面をクリーニングした石英基板ガラスを、そのままで使用し、実施例１で示した手順に従って、シリカメソ構造体の膜を作製した。この工程で、基板上には透明な連続膜が形成されていた。
【００８５】
この膜を、ＣｕＫα線を用いたθ−２θスキャニングＸ線回折分析で分析した結果、図４と実質的に同一の回折線が観測された。また、面内Ｘ線回折分析においても実施例１で観測された図５の回折パターンと実質的に同一の回折パターンが得られた。以上より、本比較例では、石英ガラス上に直接シリカメソ構造体膜が形成可能であることが示された。
【００８６】
本比較例で作製した膜についても、上記面内回折ピークに検出器を固定し、面内でのロッキングカーブ測定を行った。しかし、実施例１で観測されたような周期的な強度変化は観測されず、形成された構造は面内でランダムであることが示された。
【００８７】
つまり、基板に異方性を付与しない場合には、局所的には同様の対称性を有する構造が形成されるが、基板全体において、その方向は揃えることができないことが示された。
【実施例２】
【００８８】
本実施例は、基板上にポリイミドのラングミュア−ブロジェット膜を作製し、この上に、膜面に垂直な構造の６回対称軸を有しており、かつ該回転軸を含む構造の対称反射面が膜全体にわたって同一の方向にあるメソポーラスシリカ膜を作製し、軟Ｘ線領域の光学材料薄膜を作製した例である。本実施例で作製した膜の構成も、図１に模式的に示したようなものである。
【００８９】
ポリアミック酸ＢとＮ，Ｎ−ジメチルヘキサデシルアミンとを１：２のモル比で混合し、ポリアミック酸ＢのＮ，Ｎ−ジメチルヘキサデシルアミン塩を作製した。これをＮ，Ｎ−ジメチルアセトアミドに溶解し０．５ｍＭの溶液とし、この溶液を２０℃に保ったＬＢ膜成膜装置の水面上に滴下した。ＬＢ膜成膜装置の模式図を図８に示す。水面上に形成された単分子膜は、３０ｍＮ／ｍの一定の表面圧を印加しながら、５．４ｍｍ／ｍｉｎのディップ速度で基板上に移し取った。基板はアセトン、イソプロピルアルコール、及び純水で洗浄し、オゾン発生装置中で表面をクリーニングした石英ガラス基板を用いた。基板上に３０層のポリアミック酸アルキルアミン塩ＬＢ膜を成膜した後、窒素ガスフローの下、３００℃で３０分間焼成して以下に構造を示すポリイミドＢのＬＢ膜を形成した。ポリアミック酸の脱水閉環によるイミド化、及びアルキルアミンの脱離は赤外吸収スペクトルより確認した。
【００９０】
【化２】
2005246369.tif 000005
【００９１】
偏光赤外吸収スペクトルにより、本実施例において作製したポリイミド薄膜中では、高分子鎖は成膜時の基板の引き上げ方向に平行に配向していることが明らかとなった。
【００９２】
この基板上に、シリカメソ構造体膜を形成する。本実施例で用いた界面活性剤は、ポリエチレンオキシドを親水基として有する非イオン性界面活性剤ポリエチレンオキシド２０セチルエーテル（Ｃ１６Ｈ３３（ＣＨ２ＣＨ２Ｏ）２０ＯＨ，Ｃ１６ＥＯ２０）である。
【００９３】
Ｃ１６ＥＯ２０  ０．９０ｇを１２９ｍｌの純水に溶解し、２０．６ｍｌの濃塩酸（３６％）を添加し、よく攪拌した後、さらにこの溶液に、２．２０ｍｌのテトラエトキシシラン（ＴＥＯＳ）を添加し、３分間撹拌した。最終的な溶液中の各成分のモル比は、ＴＥＯＳ：Ｈ２Ｏ：ＨＣｌ：Ｃ１６ＥＯ２０＝０．１２５：１００：３：０．００７５である。
【００９４】
ポリイミドＢのラングミュア−ブロジェット膜を形成した上記基板を、膜形成面を下向きにして、この反応溶液中に保持し、実施例１と同じ、図２に示した構成の反応溶液を入れたテフロン（登録商標）容器２１を密閉した後、８０℃で３日間反応させた。良好な一軸配向性シリカメソ構造体膜を得るために、反応中スペーサを介して表面にカバーを施した。
【００９５】
所定の時間反応溶液と接触させた基板２５は、容器から取り出し、純水で十分に洗浄した後に、室温において自然乾燥させた。基板上には、シリカメソ構造体の連続膜が形成されていることが確認された。このシリカメソ構造体膜の膜厚は、触針式段差計によって約２００ｎｍと求められた。
【００９６】
この膜を、ＣｕＫα線を用いたθ−２θスキャニングＸ線回折分析で分析した結果、図４と同様の面間隔５．６０ｎｍ、２．８０ｎｍに相当する鋭い２本の回折線が観測された。入射Ｘ線の基板投影成分の方向がラビング方向と平行になるように測定した場合と、その両者が垂直になるように測定した場合とで、回折パターンに差異は認められなかった。
【００９７】
この膜の構造をさらに面内Ｘ線回折分析によって詳細に分析した。面内Ｘ線回折分析では、図５と同様な、面間隔７．３５ｎｍに回折線が確認された。実施例１では２本の回折線が観測されたが、本実施例ではこの周期の半分の周期に相当する位置には明瞭な回折線は観測されなかった。
【００９８】
観測された回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製した膜中においても格子面の配向に面内の強い異方性があることが確認された。
【００９９】
続いて面内Ｘ線回折分析において、検出器の位置を面間隔７．３５ｎｍの位置に固定して、試料の面内回転を行い、この面の配向を調べた。その結果、図６とほとんど同じプロファイルが得られ、６０°毎の均等な間隔で回折ピークが観測された。この回折ピークの位置は、ラビング方向に対して、＋１５０°、＋９０°、＋３０°、−３０°、−９０°、−１５０°の方向であった。
【０１００】
以上のことから、本発明で作製したメソ構造体膜においては、膜面に対して垂直な構造の６回対称軸があることが確認された。この面内Ｘ線回折分析においては、Ｘ線の入射角が０．２°であり、試料全体が分析領域に対応していることより、その面内での配列が基板に対して全て同一である、換言すれば、６回対称の回転軸を含む構造の対称反射面が膜全体にわたって同一の方向にあるということが明らかとなった。
【０１０１】
本実施例で作製したシリカメソ構造体膜を実施例１と同一の条件で焼成し、界面活性剤を除去し、メソポーラスシリカ膜とした。
【０１０２】
焼成後の膜を、同様にＸ線回折分析で分析した結果、構造周期が膜厚方向にのみ収縮していることがわかった。
【０１０３】
本実施例で作製した膜も、実施例１の膜と同様のＸ線に対する挙動を示すので、実施例１で述べたような光学素子への応用が可能である。
【実施例３】
【０１０４】
本実施では、まず実施例１と同様のラビング処理を施したポリイミド膜を形成した基板を作製した。この基板上に、シリカメソ構造体膜を形成する。本実施例で用いた界面活性剤は、異なる大きさのポリエチレンオキシド親水部と共通のアルキル鎖疎水部を有する２種類の界面活性剤の混合物で、ポリエチレンオキシド２０ヘキサデシルエーテル（Ｃ１６Ｈ３３（ＣＨ２ＣＨ２Ｏ）２０ＯＨ，Ｃ１６ＥＯ２０と以下省略）とポリエチレンオキシド１０ヘキサデシルエーテル（Ｃ１６Ｈ３３（ＣＨ２ＣＨ２Ｏ）１０ＯＨ，  Ｃ１６ＥＯ１０と以下省略）をＣ１６ＥＯ１０：Ｃ１６ＥＯ２０＝２：１のモル比で混合したものである。
【０１０５】
Ｃ１６ＥＯ１０  ０．３２ｇ、及びＣ１６ＥＯ２０  ０．２６ｇを１２９  ｍｌ  の純水に溶解し、２０．６  ｍｌの濃塩酸（３６％）を添加し、よく攪拌した後、さらにこの溶液に、２．２０  ｍｌのテトラエトキシシラン（ＴＥＯＳ）を添加し、３分間撹拌した。最終的な溶液中の各成分のモル比は、ＴＥＯＳ：Ｈ２Ｏ：ＨＣｌ：Ｃ１６ＥＯ１０：Ｃ１６ＥＯ２０＝０．１２５：１００：３：０．００５９：０．００２９である。
【０１０６】
ラビング処理を施したポリイミドＡを形成した上記基板を、膜形成面を下向きにして、この反応溶液中に保持し、図２に示した構成の反応溶液を入れたテフロン（登録商標）容器２１を密閉した後、８０℃で３日間反応させた。良好な一軸配向性シリカメソ構造体膜を得るために、反応中スペーサを介して表面にカバーを施した。
【０１０７】
所定の時間反応溶液と接触させた基板２５は、容器から取り出し、純水で十分に洗浄した後に、室温において自然乾燥させた。基板上には、シリカメソ構造体の連続膜が形成されていることが確認された。このシリカメソ構造体膜の膜厚は、触針式段差計によって約４００ｎｍと求められた。
【０１０８】
この膜を、ＣｕＫα線を用いたθ−２θスキャニングＸ線回折分析で分析した結果、面間隔５．３ｎｍ、２．７ｎｍに相当する回折線がそれぞれ１．６６°と３．２４°に観測された。図９のパターンａに示す入射Ｘ線の基板投影成分の方向がラビング方向と平行になるように測定した場合と、パターンｂに示す両者が垂直になるように測定した場合とでは、このように、回折パターンに異方性が観測された。すなわち、試料のラビング方向がＸ線に対して垂直になるようにして測定した場合には、上記２つの回折線の他に、さらに２つの回折線が観測された。このような回折パターンの異方性はこの膜が大きな構造の異方性を有していることを示している。
【０１０９】
この膜の構造をさらに実施例１と同様にＣｕＫα線を用いた面内Ｘ線回折分析によって詳細に分析した。この面内Ｘ線回折分析では、２θχ＝１．１８°、２．３６°に二本の回折線が確認され、実施例１の測定結果である図５と同様の測定結果である図１０が得られた。これより格子面の配向に面内の大きな異方性があることが確認された。
【０１１０】
続いて面内Ｘ線回折分析において、検出器の位置を２θχ＝１．１８°の位置に固定して、試料の面内回転を行い、この面の配向を調べた。その結果、図１１に示すように、６０°毎の均等な間隔で鋭い回折ピークが観測された。この回折ピークの位置は、ラビング方向に対して、＋１５０°、＋９０°、＋３０°、−３０°、−９０°、−１５０°の方向であった。実施例１の図６と本実施例の図１１を比べると、面内Ｘ線回折分析において観測されるロッキングカーブの回折線の線幅が小さくなっている。これは、すなわち、面内における細孔の配列方向の分布が狭く、さらに構造制御性が向上したことを意味している
以上のことから、本実施例で作製したメソ構造体膜においては、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることより、構造の面内での配列が基板に対して全て同一である、換言すれば、６回対称の回転軸を含む構造の対称反射面が膜全体にわたって同一の方向にあるということが明らかとなった。
【０１１１】
続いて、この膜を空気中で焼成して界面活性剤を除去した。昇温速度２℃／分で５５０℃まで昇温し、１０時間保持した後、室温まで降温させた。焼成後の膜中には有機成分が残存していないことが、赤外吸収スペクトル等によって確認された。
【０１１２】
焼成後の膜をＸ線回折分析で測定した結果、図９と同様の回折ピークが観測され、界面活性剤除去後も構造が保持されていることが確認された。但し、図９のピーク位置に比較して回折ピークの位置は高角度側にシフトしており、膜面に垂直な方向の構造周期が焼成によって収縮していることがわかった。これは、細孔壁を構成するシリカのシラノール基が脱水縮合して構造がシュリンクした結果である。
【０１１３】
また、焼成後の試料膜を面内Ｘ線回折分析で分析したところ、図１０と実質的に同一の回折パターンが得られた。このことから、構造のシュリンクは基板面に垂直な方向のみに対して起こり、面内方向の周期構造は焼成により変化しないことが確かめられた。
【０１１４】
焼成後の試料に関しても面内回折線の位置に検出器を固定して、試料を回転させ面内でのロッキングカーブを測定した。この結果、実質的に図１１と同一のパターンが観測され、焼成による界面活性剤の除去によって、面内の構造規則性はほとんど変化していないことが確認された。
【０１１５】
本実施例で作製した膜も、実施例１の膜と同様のＸ線に対する挙動を示すので、実施例１で述べたような光学素子への応用が可能である。
【実施例４】
【０１１６】
本実施では、まず実施例２と同様にラングミュア−ブロジェット膜を形成した基板を作製した。
【０１１７】
この基板上に、シリカメソ構造体膜を形成する。本実施例で用いた界面活性剤は、実施例３で使用したのと同じ、ポリエチレンオキシド２０ヘキサデシルエーテル（Ｃ１６Ｈ３３（ＣＨ２ＣＨ２Ｏ）２０ＯＨ，Ｃ１６ＥＯ２０と以下省略）とポリエチレンオキシド１０ヘキサデシルエーテル（Ｃ１６Ｈ３３（ＣＨ２ＣＨ２Ｏ）１０ＯＨ，  Ｃ１６ＥＯ１０と以下省略）をＣ１６ＥＯ１０：Ｃ１６ＥＯ２０＝２：１のモル比で混合したものである。
【０１１８】
シリカメソ構造体膜形成のための反応溶液の組成は、実施例３で作製したのと同一のものである。
【０１１９】
ポリイミドＢのラングミュア−ブロジェット膜を形成した上記基板を、膜形成面を下向きにして、この反応溶液中に保持し、実施例１と同じ、図２に示した構成の反応溶液を入れたテフロン（登録商標）容器２１を密閉した後、８０℃で３日間反応させた。良好な一軸配向性シリカメソ構造体膜を得るために、反応中スペーサを介して表面にカバーを施した。
【０１２０】
所定の時間反応溶液と接触させた基板２５は、容器から取り出し、純水で十分に洗浄した後に、室温において自然乾燥させた。基板上には、シリカメソ構造体の連続膜が形成されていることが確認された。このシリカメソ構造体膜の膜厚は、触針式段差計によって約５００ｎｍと求められた。
【０１２１】
この膜をθ−２θスキャニングＸ線回折分析で分析した結果、図９と同様の面間隔５．３ｎｍ、２．７ｎｍに相当する２本の回折線がそれぞれ１．６６°と３．２４°の位置に観測され、入射Ｘ線の基板投影成分の方向がＬＢ膜作製時の基板の移動方向と平行になるように測定した場合と、その両者が垂直になるように測定した場合とで、実施例３と同様の異方性が確認された。
【０１２２】
この膜の構造をさらに面内Ｘ線回折分析によって詳細に分析した。その結果、実施例３と同様２θχ＝１．１８°、２．３６°に二本の回折線が確認された。本実施例の場合、観測された回折線は、入射Ｘ線の基板面投影成分がＬＢ膜成膜時の基板の移動方向に平行になるような初期配置で測定した場合には強度が小さいが、その両者が直交するような初期配置で測定した場合には強度が大きいことが確かめられ、本実施例で作製した膜中においても格子面の配向に面内の強い異方性があることが確認された。
【０１２３】
続いて面内Ｘ線回折分析において、検出器の位置を２θχ＝１．１８°の位置に固定して、試料の面内回転を行い、この面の配向を調べた。その結果、図１１とほとんど同じプロファイルが得られ、６０°毎の均等な間隔で回折ピークが観測された。この回折ピークの位置は、ＬＢ膜成膜時の基板の移動方向に対して、＋１５０°、＋９０°、＋３０°、−３０°、−９０°、−１５０°の方向であった。
【０１２４】
以上のことから、本発明で作製したメソ構造体膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることより、その面内での配列が基板に対して全て同一である、換言すれば、６回対称の回転軸を含む構造の対称反射面が膜全体にわたって同一の方向にあるということが明らかとなった。
【０１２５】
本実施例で作製したシリカメソ構造体膜を実施例３と同一の条件で焼成し、界面活性剤を除去し、メソポーラスシリカ膜とした。
【０１２６】
焼成後の膜を、同様にＸ線回折分析で分析した結果、構造周期が膜厚方向にのみ収縮していることがわかった。
【０１２７】
本実施例で作製した膜も、実施例１の膜と同様のＸ線に対する挙動を示すので、実施例１で述べたような光学素子への応用が可能である。
【実施例５】
【０１２８】
本実施例は、実施例１と同様のラビング処理を施したポリイミド膜を形成した基板を用いて、実施例３，４とは異なる界面活性剤を使用して、実施例３，４と同様に、面内での配向方向が基板全体にわたって高度に制御された、三次元構造を有するシリカメソ構造体、及びメソポーラスシリカ膜を形成した例である。
【０１２９】
実施例１と同様の手順により、石英ガラス基板上に、ポリイミドＡの膜を形成し、実施例１と同じ条件でラビング処理を施した。
【０１３０】
この基板上に、シリカメソ構造体膜を形成する。本実施例で用いた界面活性剤も、異なる大きさのポリエチレンオキシド親水部と共通のアルキル鎖疎水部を有する２種類の界面活性剤の混合物であるが、実施例３で使用したものとは異なるアルキル鎖長のものを使用した。本実施例で使用したのは、ポリエチレンオキシド２０オクタデシルエーテル（Ｃ１８Ｈ３７（ＣＨ２ＣＨ２Ｏ）２０ＯＨ，Ｃ１８ＥＯ２０と以下省略）とポリエチレンオキシド１０オクタデシルエーテル（Ｃ１８Ｈ３７（ＣＨ２ＣＨ２Ｏ）１０ＯＨ，  Ｃ１８ＥＯ１０と以下省略）をＣ１８ＥＯ１０：Ｃ１８ＥＯ２０＝１：３のモル比で混合したものである。
【０１３１】
Ｃ１８ＥＯ１０  ０．１６ｇ、及びＣ１８ＥＯ２０  ０．７６ｇを１２９  ｍｌ  の純水に溶解し、２０．６  ｍｌの濃塩酸（３６％）を添加し、よく攪拌した後、さらにこの溶液に、２．２０  ｍｌのテトラエトキシシラン（ＴＥＯＳ）を添加し、３分間撹拌した。最終的な溶液中の各成分のモル比は、ＴＥＯＳ：Ｈ２Ｏ：ＨＣｌ：Ｃ１８ＥＯ１０：Ｃ１８ＥＯ２０＝０．１２５：１００：３：０．００２８：０．００８３である。
【０１３２】
ラビング処理を施したポリイミドＡを形成した上記基板を、膜形成面を下向きにして、この反応溶液中に保持し、実施例３、４で使用したのと同じ、反応溶液を入れたテフロン（登録商標）容器２１を密閉した後、８０℃で３日間反応させた。良好な一軸配向性シリカメソ構造体膜を得るために、反応中スペーサを介して表面にカバーを施した。
【０１３３】
所定の時間反応溶液と接触させた基板２５は、容器から取り出し、純水で十分に洗浄した後に、室温において自然乾燥させた。基板上には、シリカメソ構造体の連続膜が形成されていることが確認された。このシリカメソ構造体膜の膜厚は、触針式段差計によって約４００ｎｍと求められた。
【０１３４】
この膜を、ＣｕＫα線を用いたθ−２θスキャニングＸ線回折分析で分析した結果、面間隔６．０ｎｍ、３．０ｎｍに相当する回折線がそれぞれ１．４７°と２．９５°に観測された。入射Ｘ線の基板投影成分の方向がラビング方向と平行になるように測定した場合と、この両者が垂直になるように測定した場合とで、実施例３で観測されたのと同様な回折パターンの異方性が確認された。
【０１３５】
この膜の構造を、さらにＣｕＫα線を用いた面内Ｘ線回折分析によって詳細に分析した。面内Ｘ線回折分析では、２θχ＝１．１２°、２．２０°に二本の回折線が確認された。実施例３と同様に、これらの回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製したシリカメソ構造体も、面内構造の大きな異方性があることが確認された。
【０１３６】
続いて面内Ｘ線回折分析において、検出器の位置を２θχ＝１．１２°の位置に固定して、試料の面内回転を行い、この面の配向を調べた。その結果、実施例３で観測されたのと同様に、６０°毎の均等な間隔で鋭い回折ピークが観測された。この回折ピークの位置は、ラビング方向に対して、＋１５０°、＋９０°、＋３０°、−３０°、−９０°、−１５０°の方向であった。配向分布を示す試料面内回転時の回折線の線幅は、実施例３の場合とほぼ同じであった。
【０１３７】
以上のことから、本実施例で作製したメソ構造体膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることより、構造の面内での配列が基板に対して全て同一である、換言すれば、６回対称の回転軸を含む構造の対称反射面が膜全体にわたって同一の方向にあるということが明らかとなった。
【０１３８】
本実施例ではＣ１８ＥＯ１０：Ｃ１８ＥＯ２０＝１：３のモル比で混合した、二種の界面活性剤を使用した場合に面内での配向分布の狭いシリカメソ構造体膜が得られた。これは、実施例１で使用した界面活性剤で狭い面内配向分布が得られる場合における親水基の小さい界面活性剤と親水基の大きい界面活性剤の混合比Ｃ１６ＥＯ１０：Ｃ１６ＥＯ２０＝２：１とは異なっている。これより、界面活性剤の混合比は、疎水基によって最適化されなければならないことが明らかとなった。
【０１３９】
本実施例で作製したシリカメソ構造体膜を実施例３，４と同一の条件で焼成し、界面活性剤を除去し、メソポーラスシリカ膜とした。
【０１４０】
焼成後の膜を、同様にＸ線回折分析で分析した結果、構造周期が膜厚方向にのみ収縮していることがわかった。
【０１４１】
本実施例で作製した膜も、実施例１の膜と同様のＸ線に対する挙動を示すので、実施例１で述べたような光学素子への応用が可能である。
【実施例６】
【０１４２】
本実施例は、実施例１と同様のラビング処理を施したポリイミド膜を形成した基板を用いて、面内での配向方向が基板全体にわたって高度に制御された、三次元構造を有するシリカメソ構造体、及びメソポーラスシリカ薄膜をディップコーティングにより作製し、軟Ｘ線領域の光学材料薄膜を作製した例である。
【０１４３】
実施例１と同様の手順により、石英ガラス基板上に、ポリイミドＡの膜を形成し、実施例１と同じ条件でラビング処理を施した。
【０１４４】
この基板上に、シリカメソ構造体薄膜を形成する。本実施例で使用した界面活性剤は、ポリエチレンオキシド１０ヘキサデシルエーテル（Ｃ１６Ｈ３３（ＯＣＨ２ＣＨ２）１０ＯＨ、Ｃ１６ＥＯ１０と以下省略）である。
【０１４５】
Ｃ１６ＥＯ１０  ０．５５ｇを１０ｍｌのエタノール（ＥｔＯＨ）に溶解し、２．０８ｇのテトラエトキシシラン（ＴＥＯＳ）を添加して、よく撹拌した。さらにこの溶液に、０．１Ｍの塩酸０．４０ｇと純水０．５ｍｌを加え、２時間撹拌することで溶液を調整した。最終的な溶液中の各成分のモル比は、ＴＥＯＳ：ＥｔＯＨ：Ｈ２Ｏ：ＨＣｌ：Ｃ１６ＥＯ１０＝１：２２：５：０．００４：０．０８である。
【０１４６】
ラビング処理を施したポリイミドＡを形成した基板にディップコーティングによってこの溶液を塗布し、乾燥させる。場合によっては、水蒸気雰囲気下にさらす工程を加えることもある。基板上には、シリカメソ構造体の連続膜が形成されていることが確認された。このシリカメソ構造体薄膜の膜厚は、触針式段差計によって約５００ｎｍと求められた。
【０１４７】
この膜を、ＣｕＫａ線を用いたθ−２θスキャニングＸ線回折分析で分析した結果、回折線が１．２０°と２．５０°に観測された。
【０１４８】
この薄膜の構造をさらにＣｕＫａ線を用いた面内Ｘ線回折分析によって詳細に分析した。面内Ｘ線回折分析では、２θχ＝１．３１°に回折線が確認された。実施例１と同様に、これらの回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製した膜中においても格子面の配向に面内の大きな異方性があることが確認された。
【０１４９】
続いて面内Ｘ線回折分析において、検出器の位置を２θχ＝１．３１°の位置に固定して、試料の面内回転を行い、この面の配向を調べた。その結果、実施例１で観測されたのと同様に、６０°毎の均等な間隔で鋭い回折ピークが観測された。この回折ピークの位置は、ラビング方向に対して、＋１５０°、＋９０°、＋３０°、−３０°、−９０°、−１５０の方向であった。
【０１５０】
以上のことから、本実施例で作製したメソ構造体薄膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることにより、構造の面内での配列が基板に対して全て同一である、換言すれば、６回対称の回転軸を含む構造の対称反射面が膜全体にわたって同一の方向にあるということが明らかとなった。
【０１５１】
本実施例で作製したシリカメソ構造体を実施例１と同一の条件で焼成し、界面活性剤を除去し、メソポーラスシリカ薄膜とした。
【０１５２】
焼成後の薄膜を、同様にＸ線回折で分析した結果、構造周期が膜厚方向にのみ収縮していることがわかった。
【０１５３】
本実施例で作製した薄膜も実施例１の薄膜と同様のＸ線に対する挙動を示すので、実施例１で述べたような光学素子応用が可能である。
【実施例７】
【０１５４】
本実施例は、実施例１と同様のラビング処理を施したポリイミド膜を形成した基板を用いて、面内での配向方向が基板全体にわたって高度に制御された、三次元構造を有するシリカメソ構造体、及びメソポーラスシリカ薄膜をスピンコート法により作製し、軟Ｘ線領域の光学材料薄膜を作製した例である。
【０１５５】
実施例１と同様の手順により、石英ガラス基板上に、ポリイミドＡの膜を形成し、実施例１と同じ条件でラビング処理を施した。
【０１５６】
この基板上に、シリカメソ構造体薄膜を形成する。この基板上に、シリカメソ構造体薄膜を形成する。本実施例で用いた界面活性剤は、異なる大きさのポリエチレンオキシド親水部と共通のアルキル鎖疎水部を有する２種類の界面活性剤の混合物で、ポリエチレンオキシド２０ヘキサデシルエーテル（Ｃ１６Ｈ３３（ＯＣＨ２ＣＨ２）２０ＯＨ、Ｃ１６ＥＯ２０と以下省略）とポリエチレンオキシド１０ヘキサデシルエーテル（Ｃ１６Ｈ３３（ＯＣＨ２ＣＨ２）１０ＯＨ、Ｃ１６ＥＯ１０と以下省略）をＣ１６ＥＯ１０：Ｃ１６ＥＯ２０＝２：１のモル比で混合したものである。
【０１５７】
Ｃ１６ＥＯ１０  ０．３２ｇとＣ１６ＥＯ２０  ０．２６ｇとを１０ｍｌのエタノール（ＥｔＯＨ）に溶解し、２．０８ｇのテトラエトキシシラン（ＴＥＯＳ）を添加して、よく撹拌した。さらにこの溶液に、０．１Ｍの塩酸０．４０ｇと純水０．５ｍｌを加え、２時間撹拌することで溶液を調整した。最終的な溶液中の各成分のモル比は、ＴＥＯＳ：ＥｔＯＨ：Ｈ２Ｏ：ＨＣｌ：Ｃ１６ＥＯ１０：Ｃ１６ＥＯ２０＝１：２２：５：０．００４：０．０４７：０．０２３である。
【０１５８】
ラビング処理を施したポリイミドＡを形成した基板にスピンコーティングによってこの溶液を塗布し、乾燥させた。スピンコーティングは、回転数：２０００ｒｐｍ、回転時間：２０ｓｅｃに調整して成膜を行った。基板上には、シリカメソ構造体の連続膜が形成されていることが確認された。このシリカメソ構造体薄膜の膜厚は、触針式段差計によって約４００ｎｍと求められた。
【０１５９】
この膜を、ＣｕＫａ線を用いたθ−２θスキャニングＸ線回折分析で分析した結果、面間隔５．４ｎｍ、２．７ｎｍに相当する回折線がそれぞれ１．６６°と３．２５°に観測された。入射Ｘ線の基板投影成分の方向がラビング方向に平行になるように測定した場合と、その両者が垂直になるように測定した場合とで、実施例３で観測されたのと同様な回折パターンの異方性が確認された。
【０１６０】
この薄膜の構造をさらに面内Ｘ線回折分析によって詳細に分析した。その結果、実施例３と同様２θχ＝１．１９°、２．３７°に二本の回折線が確認された。実施例３と同様に、これらの回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製した膜中においても格子面の配向に面内の大きな異方性があることが確認された。
【０１６１】
続いて面内Ｘ線回折分析において、検出器の位置を２θχ＝１．１９°の位置に固定して、試料の面内回転を行い、この面の配向を調べた。その結果、実施例３で観測されたのと同様に、６０°毎の均等な間隔で鋭い回折ピークが観測された。この回折ピークの位置は、ラビング方向に対して、＋１５０°、＋９０°、＋３０°、−３０°、−９０°、−１５０の方向であった。
【０１６２】
以上のことから、本実施例で作製したメソ構造体薄膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることにより、構造の面内での配列が基板に対して全て同一である、換言すれば、６回対称の回転軸を含む構造の対称反射面が膜全体にわたって同一の方向にあるということが明らかとなった。
【０１６３】
本実施例で作製したシリカメソ構造体を実施例１と同一の条件で焼成し、界面活性剤を除去し、メソポーラスシリカ薄膜とした。
【０１６４】
焼成後の薄膜を、同様にＸ線回折で分析した結果、構造周期が膜厚方向にのみ収縮していることがわかった。
【０１６５】
本実施例で作製した薄膜も実施例１の薄膜と同様のＸ線に対する挙動を示すので、実施例１で述べたような光学素子応用が可能である。
【実施例８】
【０１６６】
本実施例は、実施例１と同様のラビング処理を施したポリイミド膜を形成した基板を用いて、面内での配向方向が基板全体にわたって高度に制御された、三次元構造を有するシリカメソ構造体、及びメソポーラスシリカ薄膜をソフトリソグラフィー法によって基板上の任意の位置に作製し、軟Ｘ線領域の光学材料薄膜を作製した例である。
【０１６７】
実施例１と同様の手順により、石英ガラス基板上に、ポリイミドＡの膜を形成し、実施例１と同じ条件でラビング処理を施した。
【０１６８】
この基板上に、シリカメソ構造体薄膜を形成する。この基板上に、シリカメソ構造体薄膜を形成する。本実施例で用いた界面活性剤は、異なる大きさのポリエチレンオキシド親水部と共通のアルキル鎖疎水部を有する２種類の界面活性剤の混合物で、ポリエチレンオキシド２０ヘキサデシルエーテル（Ｃ１６Ｈ３３（ＯＣＨ２ＣＨ２）２０ＯＨ、Ｃ１６ＥＯ２０と以下省略）とポリエチレンオキシド１０ヘキサデシルエーテル（Ｃ１６Ｈ３３（ＯＣＨ２ＣＨ２）１０ＯＨ、Ｃ１６ＥＯ１０と以下省略）をＣ１６ＥＯ１０：Ｃ１６ＥＯ２０＝２：１のモル比で混合したものである。
【０１６９】
Ｃ１６ＥＯ１０  ０．３２ｇとＣ１６ＥＯ２０  ０．２６ｇとを１０ｍｌのエタノール（ＥｔＯＨ）に溶解し、２．０８ｇのテトラエトキシシラン（ＴＥＯＳ）を添加して、よく撹拌した。さらにこの溶液に、０．１Ｍの塩酸０．４０ｇと純水０．５ｍｌを加え、２時間撹拌することで溶液を調整した。最終的な溶液中の各成分のモル比は、ＴＥＯＳ：ＥｔＯＨ：Ｈ２Ｏ：ＨＣｌ：Ｃ１６ＥＯ１０：Ｃ１６ＥＯ２０＝１：２２：５：０．００４：０．０４７：０．０２３である。
【０１７０】
ラビング処理を施したポリイミドＡを形成した基板に、ポリジメチルシロキサンで作製した鋳型であるミクロモールドを押し付け、型の端から前駆体溶液を注ぎ、毛細管現象を利用することで鋳型内に前駆体溶液を導入した。５時間静置した後、基板から型を外し、パターニングされたメソ構造体薄膜を得た。この基板を空気中に乾燥後に観察すると、ソフトリソグラフィー法で塗布された領域のみに透明な薄膜が形成されていることが確認された。
【０１７１】
この膜を、ＣｕＫａ線を用いたθ−２θスキャニングＸ線回折分析で分析した結果、面間隔５．４ｎｍ、２．７ｎｍに相当する回折線がそれぞれ１．６７°と３．２５°に観測された。入射Ｘ線の基板投影成分の方向がラビング方向に平行になるように測定した場合と、その両者が垂直になるように測定した場合とで、実施例３で観測されたのと同様な回折パターンの異方性が確認された。
【０１７２】
この薄膜の構造をさらに面内Ｘ線回折分析によって詳細に分析した。その結果、実施例３と同様２θχ＝１．１８°、２．３７°に二本の回折線が確認された。実施例３と同様に、これらの回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製した膜中においても格子面の配向に面内の大きな異方性があることが確認された。
【０１７３】
続いて面内Ｘ線回折分析において、検出器の位置を２θχ＝１．１８°の位置に固定して、試料の面内回転を行い、この面の配向を調べた。その結果、実施例３で観測されたのと同様に、６０°毎の均等な間隔で鋭い回折ピークが観測された。この回折ピークの位置は、ラビング方向に対して、＋１５０°、＋９０°、＋３０°、−３０°、−９０°、−１５０の方向であった。
【０１７４】
以上のことから、本実施例で作製したメソ構造体薄膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることにより、構造の面内での配列が基板に対して全て同一である、換言すれば、６回対称の回転軸を含む構造の対称反射面が膜全体にわたって同一の方向にあるということが明らかとなった。
【０１７５】
本実施例で作製したシリカメソ構造体を実施例１と同一の条件で焼成し、界面活性剤を除去し、メソポーラスシリカ薄膜とした。
【０１７６】
焼成後の薄膜を、同様にＸ線回折で分析した結果、構造周期が膜厚方向にのみ収縮していることがわかった。
【０１７７】
本実施例で作製した薄膜も実施例１の薄膜と同様のＸ線に対する挙動を示すので、実施例１で述べたような光学素子応用が可能である。
【実施例９】
【０１７８】
本実施例は、実施例１と同様のラビング処理を施したポリイミド膜を形成した基板を用いて、面内での配向方向が基板全体にわたって高度に制御された、三次元構造を有するシリカメソ構造体、及びメソポーラスシリカ薄膜をペンリソグラフィー法によって基板上の任意の位置に作製し、軟Ｘ線領域の光学材料薄膜を作製した例である。
【０１７９】
実施例１と同様の手順により、石英ガラス基板上に、ポリイミドＡの膜を形成し、実施例１と同じ条件でラビング処理を施した。
【０１８０】
この基板上に、シリカメソ構造体薄膜を形成する。この基板上に、シリカメソ構造体薄膜を形成する。本実施例で用いた界面活性剤は、異なる大きさのポリエチレンオキシド親水部と共通のアルキル鎖疎水部を有する２種類の界面活性剤の混合物で、ポリエチレンオキシド２０ヘキサデシルエーテル（Ｃ１６Ｈ３３（ＯＣＨ２ＣＨ２）２０ＯＨ、Ｃ１６ＥＯ２０と以下省略）とポリエチレンオキシド１０ヘキサデシルエーテル（Ｃ１６Ｈ３３（ＯＣＨ２ＣＨ２）１０ＯＨ、Ｃ１６ＥＯ１０と以下省略）をＣ１６ＥＯ１０：Ｃ１６ＥＯ２０＝２：１のモル比で混合したものである。
【０１８１】
Ｃ１６ＥＯ１０  ０．３２ｇとＣ１６ＥＯ２０  ０．２６ｇとを１０ｍｌのエタノール（ＥｔＯＨ）に溶解し、２．０８ｇのテトラエトキシシラン（ＴＥＯＳ）を添加して、よく撹拌した。さらにこの溶液に、０．１Ｍの塩酸０．４０ｇと純水０．５ｍｌを加え、２時間撹拌することで溶液を調整した。最終的な溶液中の各成分のモル比は、ＴＥＯＳ：ＥｔＯＨ：Ｈ２Ｏ：ＨＣｌ：Ｃ１６ＥＯ１０：Ｃ１６ＥＯ２０＝１：２２：５：０．００４：０．０４７：０．０２３である。
【０１８２】
ラビング処理を施したポリイミドＡを形成した基板に、ペンリソグラフィー法によって、図１２のようにこの溶液をパターニングし、室温、空気中で乾燥させた。ペンリソグラフィーの条件はペンオリフィス５０．０μｍ、基板スピード２．５ｃｍ／ｓ、流体供給速度４．０ｃｍである。
【０１８３】
この基板を空気中に乾燥後に観察すると、ペンリソグラフィーによって塗布された領域のみに透明な薄膜が形成されていることが確認された。
【０１８４】
この膜を、ＣｕＫａ線を用いたθ−２θスキャニングＸ線回折分析で分析した結果、面間隔５．４ｎｍ、２．７ｎｍに相当する回折線がそれぞれ１．６６°と３．２４°に観測された。入射Ｘ線の基板投影成分の方向がラビング方向に平行になるように測定した場合と、その両者が垂直になるように測定した場合とで、実施例３で観測されたのと同様な回折パターンの異方性が確認された。
【０１８５】
この薄膜の構造をさらに面内Ｘ線回折分析によって詳細に分析した。その結果、実施例３と同様２θχ＝１．１８°、２．３６°に二本の回折線が確認された。実施例３と同様に、これらの回折線は、入射Ｘ線の基板面投影成分がラビング方向に平行になるような初期配置で測定した場合には強度が小さいが、その両者が直交するような初期配置で測定した場合には強度が大きいことが確かめられ、本実施例で作製した膜中においても格子面の配向に面内の大きな異方性があることが確認された。
【０１８６】
続いて面内Ｘ線回折分析において、検出器の位置を２θχ＝１．１８°の位置に固定して、試料の面内回転を行い、この面の配向を調べた。その結果、実施例３で観測されたのと同様に、６０°毎の均等な間隔で鋭い回折ピークが観測された。この回折ピークの位置は、ラビング方向に対して、＋１５０°、＋９０°、＋３０°、−３０°、−９０°、−１５０の方向であった。
【０１８７】
以上のことから、本実施例で作製したメソ構造体薄膜においても、膜面に対して垂直な構造の６回対称軸があることが確認され、その配向方向の分布は非常に狭いことが明らかとなった。この面内Ｘ線回折分析においては、Ｘ線の入射角が０．２°であり、試料全体が分析領域に対応していることにより、構造の面内での配列が基板に対して全て同一である、換言すれば、６回対称の回転軸を含む構造の対称反射面が膜全体にわたって同一の方向にあるということが明らかとなった。
【０１８８】
本実施例で作製したシリカメソ構造体を実施例１と同一の条件で焼成し、界面活性剤を除去し、メソポーラスシリカ薄膜とした。
【０１８９】
焼成後の薄膜を、同様にＸ線回折で分析した結果、構造周期が膜厚方向にのみ収縮していることがわかった。
【０１９０】
本実施例で作製した薄膜も実施例１の薄膜と同様のＸ線に対する挙動を示すので、実施例１で述べたような光学素子応用が可能である。
【産業上の利用可能性】
【０１９１】
本発明にかかる膜は、Ｘ線光学素子に応用が可能である。
【図面の簡単な説明】
【０１９２】
【図１】本発明で作製した、基板に平行な任意の断面内における局所的周期構造が膜面に垂直な６回対称軸を有しており、かつ該対称軸を含む構造の対称反射面が膜全体にわたって同一の方向にあるメソ構造体膜、及びメソポーラス物質膜を説明するための模式図である。
【図２】本発明において、基板に平行な任意の断面内における局所的周期構造が膜面に垂直な６回対称軸を有しており、かつ該対称軸を含む構造の対称反射面が膜全体にわたって同一の方向にあるメソ構造体膜の作製に用いられる反応容器の一例を説明するための模式図である。
【図３】本発明において、基板に平行な任意の断面内における局所的周期構造が膜面に垂直な６回対称軸を有しており、かつ該対称軸を含む構造の対称反射面が膜全体にわたって同一の方向にあるメソ構造薄膜の作製に用いられるディップコーティング装置の一例を説明するための模式図である。
【図４】本発明の実施例１において作製したメソ構造体膜について測定された、θ−２θスキャニングＸ線回折パターンである。
【図５】本発明の実施例１において作製したメソ構造体膜について測定された、面内Ｘ線回折パターンの異方性を説明する回折パターンである。
【図６】本発明の実施例１において作製したメソ構造体膜について測定された、面内Ｘ線回折ピークのうちの強度の大きい方のピークに対応する格子面の面内ロッキングカーブである。
【図７】本発明を利用したＸ線光学素子の構成を説明するための図である。
【図８】本発明の実施例２でポリイミドラングミュア−ブロジェット膜を作製するために使用した成膜装置を説明するための模式図である。
【図９】本発明の実施例３において作製したメソ構造体膜について測定された、θ−２θスキャニングＸ線回折パターンである。
【図１０】本発明の実施例３において作製したメソ構造体膜について測定された、面内Ｘ線回折パターンの異方性を説明する回折パターンである。
【図１１】本発明の実施例３において作製したメソ構造体膜について測定された、面内Ｘ線回折ピークのうちの強度の大きい方のピークに対応する格子面の面内ロッキングカーブである。
【図１２】本発明の実施例８において作製したメソ構造体膜におけるパターンを説明するための模式図である。
【符号の説明】
【０１９３】
１１：    基板
１２：    メソ構造体膜、もしくはメソポーラス物質膜
１３：    細孔又は両親媒性分子の集合体
１４：    膜面に垂直な６回対称軸
１５：    膜面に垂直な６回対称軸を含む構造の対称反射面
２１：    反応容器
２２：    蓋
２３：    基板ホルダー
２４：    Ｏリング
２５：    基板
３１：    容器
３２：    基板
３３：    前駆体溶液
３４：    基板ホルダー
３５：    ロッド
３６：    ｚステージ
３７：    熱電対
３８：    ヒーター
８１：    水槽
８２：    純水
８３：    固定バリア
８４：    可動バリア
８５：    基板
８６：    水面上の単分子層
１２１：    基板露出部位
１２２：    シリカメソ構造体薄膜形成部位
【図１】
2005246369.tif 000006
【図２】
2005246369.tif 000007
【図３】
2005246369.tif 000008
【図４】
2005246369.tif 000009
【図５】
2005246369.tif 000010
【図６】
2005246369.tif 000011
【図７】
2005246369.tif 000012
【図８】
2005246369.tif 000013
【図９】
2005246369.tif 000014
【図１０】
2005246369.tif 000015
【図１１】
2005246369.tif 000016
【図１２】
2005246369.tif 000017